(57)【要約】【課題】合成紙又は合成樹脂フィルムからなる支持体と感熱発色層の間に、中空粒子含有アンダーコート層を設けた感熱記録材料において、感熱記録材料を浸水した場合でもアンダーコート層の成分が水に溶出せず、機械的強度が加わった場合でも剥がれず、かつ、高感度を有する感熱記録材料を提供する。【解決手段】合成紙又は合成樹脂フィルムからなる支持体表面に、アンダーコート層と感熱発色層と保護層とを順次設けた感熱記録材料において、該アンダーコート層中に中空率５０％以上の中空粒子とオキサゾリル基を有する反応性樹脂とを含有し、かつ該感熱発色層中にスチレン−ブタジエン系共重合体とオキサゾリル基を有する反応性樹脂とを含有することを特徴とする感熱記録材料。【選択図】なし【特許請求の範囲】
【請求項１】
合成紙又は合成樹脂フィルムからなる支持体の少なくとも一方の面に、アンダーコート層と感熱発色層と保護層とを順次設けた感熱記録材料において、該アンダーコート層中に中空率５０％以上の中空粒子とオキサゾリル基を有する反応性樹脂とを含有し、かつ該感熱発色層中にスチレン−ブタジエン系共重合体とオキサゾリル基を有する反応性樹脂とを含有することを特徴とする感熱記録材料。
【請求項２】
前記スチレン−ブタジエン系共重合体が、カルボキシ変性スチレン−ブタジエン系共重合体であることを特徴とする請求項１に記載の感熱記録材料。
【請求項３】
前記スチレン−ブタジエン系共重合体が、カルボキシ変性スチレン−ブタジエン−メチルメタクリレート系共重合体であることを特徴とする請求項１に記載の感熱記録材料。
【請求項４】
前記スチレン−ブタジエン系共重合体のガラス転移温度Ｔｇが、２０℃以下であることを特徴とする請求項１〜３のいずれかに記載の感熱記録材料。
【請求項５】
前記オキサゾリル基を有する反応性樹脂が、水溶性であることを特徴とする請求項１〜４のいずれかに記載の感熱記録材料。
【請求項６】
前記スチレン−ブタジエン系共重合体の添加量が、乾燥後重量比で前記感熱発色層の５〜２０％であることを特徴とする請求項１〜５のいずれかに記載の感熱記録材料。
【請求項７】
前記オキサゾリル基を有する反応性樹脂の添加量が、乾燥後重量比で前記スチレン−ブタジエン系共重合体の５〜３０％であることを特徴とする、請求項１〜６のいずれかに記載の感熱記録材料。
【請求項８】
前記中空粒子の中空率が、７５〜９８％であることを特徴とする請求項１〜７のいずれかに記載の感熱記録材料。
【請求項９】
前記中空粒子の添加量が、アンダーコート層の結着性樹脂に対して重量比で５０〜９０％であることを特徴とする請求項１〜８のいずれかに記載の感熱記録材料。
【請求項１０】
前記アンダーコート層の付着量が、１〜５ｇ／ｍ２であることを特徴とする請求項１〜９のいずれかに記載の感熱記録材料。
【請求項１１】
前記保護層が、結着性樹脂としてイタコン酸変性ポリビニルアルコールを、架橋剤としてポリアミドエピクロルヒドリン樹脂を含有することを特徴とする請求項１〜１０のいずれかに記載の感熱記録材料。
【請求項１２】
前記合成紙支持体上の感熱発色層を設けた面とは逆の面に、バック層を設けたことを特徴とする請求項１〜１１のいずれかに記載の感熱記録材料。
【請求項１３】
前記バック層が、帯電防止剤を含有することを特徴とする請求項１２に記載の感熱記録材料。
【請求項１４】
前記合成紙支持体上の感熱発色層を設けた面とは逆の面に、粘着剤層及び剥離紙台紙を順次積層したことを特徴とする請求項１〜１３のいずれかに記載の感熱記録材料。
【請求項１５】
前記合成紙支持体上の感熱発色層を設けた面とは逆の面に、加熱によって粘着性を発現する感熱粘着層を設けたことを特徴とする請求項１〜１３のいずれかに記載の感熱記録材料。
【発明の詳細な説明】
【技術分野】
【０００１】
本発明は感熱記録材料の改良に関し、耐水結着性、発色感度および発色濃度に優れた感熱記録材料に関する。
【背景技術】
【０００２】
感熱記録材料は、加熱により発色する感熱発色層（感熱記録層）を、紙、合成紙、樹脂フィルムなどの支持体上に形成した構造の記録材料であって、その発色のための加熱には、熱へッドを内蔵したサーマルプリンターなどが用いられている。
【０００３】
この記録方法は他の方法に比べ、現像、定着などの処理を施す必要がなく、比較的簡単な装置を用いて短時間で記録することができる上に、コストが安いなどという利点があり、生鮮食料品・弁当・惣菜用のＰＯＳ分野、図書・文書などの複写分野、ファクシミリなどの通信分野、券売機・レシート・領収書などの発券分野など多方面に用いられている。
【０００４】
最近では記録装置の小型化、高速化が求められており、感熱記録材料もそうした記録装置の小型化、高速化に伴い印字エネルギーの低下に対応した高感度化が望まれている。
上記高感度化の要求を満足するため、特許文献１〜５では、支持体と感熱発色層との間に中空樹脂粒子含有アンダーコート層を設けた感熱記録材料が提案され、高感度化を可能としている。
【０００５】
ところで、感熱記録材料は、通常、紙の支持体上に加熱によって発色反応を起こし得る発色成分含有層を設けるが、記録紙としての寸法安定性、物理強度、水に不溶性などの要請から、支持体として合成紙または合成樹脂フィルムが使用されることも多い。しかし、合成紙などのフィルムベースは紙ベースに比べ液の含浸がなく、そのため、ベース基材との結着性、あるいはアンダーコート層と感熱記録層の結着性、感熱記録層と保護層の結着性が紙を支持体とした場合よりも低下し易い。この結着性不足による剥がれ、特に水に濡れたときの水溶性成分の溶出による分離、さらには、機械的外力が加わった場合には容易に剥がれが発生する。その結果、印字記録部が剥がれバーコード読み取り機での読み取り不良などの障害が発生する。
【０００６】
上記合成紙基材と感熱発色層との結着性を高めるために、特許文献６〜７では、感熱発色層中にスチレン−ブタジエン系共重合体を添加する感熱記録体が提案されており、結着性に優れ、浸水時での剥がれのない感熱記録材料を提供している。
【０００７】
また、特許文献８〜１０では、感熱発色層中にオキサゾリル基を有する反応性樹脂を添加することにより、特許文献１１では、感熱発色層中にスチレン−ブタジエン系共重合体とオキサゾリル基を有する反応性樹脂を添加することにより、特許文献１２では、感熱発色層保護コーティング剤を添加することにより、更に耐水性に優れた感熱記録材料が得られることが報告されている。
【０００８】
また、特許文献１３〜１５では、上記合成紙基材と感熱記録層との結着性を高めるために、合成紙基材と感熱記録層との間にスチレン−ブタジエン系共重合体、アクリル系樹脂を主成分とするアンダーコート層を設けた感熱記録体が提案されており、結着性向上、浸水時での剥がれのない感熱記録材料を提供している。
【０００９】
当然、これら合成紙基材を用いた感熱記録材料に関しても、低エネルギーで発色する高感度な感熱記録材料が求められるようになってきた。
【００１０】
しかし、これら合成紙基材を用いた感熱記録材料を高感度化しようとした場合、前述の中空樹脂粒子含有アンダーコート層を用いると、低エネルギーでの高感度化は可能となるが、合成紙基材／アンダーコート層間およびアンダーコート層／感熱発色層間の結着性の低下、および浸水時に水溶性成分が溶出することにより、機械的外力が加わった場合での剥がれなどの問題がより顕著に現れる。したがって、紙基材上に塗工した場合には問題なく得られていた剥がれに対する耐水性品質が得られないという課題があった。
【００１１】
また、これら合成紙基材との結着性の低下、浸水時にアンダーコート層の水溶性成分の溶出による剥がれ、機械的外力が加わった場合での剥がれなどの問題を改善する為、アンダーコート層の主成分である、スチレン−ブタジエン系共重合体やアクリル樹脂系共重合体の使用量を増やすと、結着性の問題は改善されるが、逆に発色感度が低下し、結局両方の品質を両立することはできていなかった。
【００１２】
【特許文献１】特開平１−１１３２８２号公報
【特許文献２】特開平３−１４７８８８号公報
【特許文献３】特開平４−１１９８８１号公報
【特許文献４】特開平８−２３８８４３号公報
【特許文献５】特開２００３−０８０８４６号公報
【特許文献６】特開平９−２２６２４６号公報
【特許文献７】特開平８−１７５００７号公報
【特許文献８】特開平５−３２０４７号公報
【特許文献９】特開平５−２３８１３７号公報
【特許文献１０】特開平６−９２０２３号公報
【特許文献１１】特開平６−１５５９１６号公報
【特許文献１２】特開平６−１８３１４９号公報
【特許文献１３】特開２００１−１３８６３６号公報
【特許文献１４】特開平１１−２０８１１９号公報
【特許文献１５】特開平９−０７６６３６号公報
【発明の開示】
【発明が解決しようとする課題】
【００１３】
本発明の目的は、合成紙又は合成樹脂フィルムからなる支持体と感熱発色層との間に、中空粒子を含有したアンダーコート層を設けた感熱記録材料において、耐水化するのに必要なキュア日数が短く、感熱記録材料を浸水して機械的外力が加わった場合でも剥がれることがなく、かつ、高い発色感度および高い発色画像濃度を有する感熱記録材料を提供することにある。
【課題を解決するための手段】
【００１４】
本発明者らは、合成紙支持体上の表面にアンダーコート層と感熱発色層と保護層を設けた感熱記録材料において、感熱記録材料を浸水した場合でも、機械的外力に対して剥がれることがなく、かつ高い発色感度を有する感熱記録材料を得るために鋭意検討を重ねた。その結果、アンダーコート層中に中空率５０％以上の中空粒子とオキサゾリル基を有する反応性樹脂とを含有し、かつ感熱発色層中にスチレン−ブタジエン系共重合体と、オキサゾリル基を有する反応性樹脂とを含有させることによって、スチレン−ブタジエン系共重合体とオキサゾリル基を有する反応性樹脂は、耐水性を向上させるだけではなく、結着性を低下させている中空粒子とも、化学的相互作用を持ち、結着強度を発現することを見出した。本発明は、そうした知見に基づいてなされてものである。
【００１５】
前記課題は、次の（１）〜（１５）の発明によって解決される。
（１）合成紙又は合成樹脂フィルムからなる支持体の少なくとも一方の面に、アンダーコート層と感熱発色層と保護層とを順次設けた感熱記録材料において、該アンダーコート層中に中空率５０％以上の中空粒子とオキサゾリル基を有する反応性樹脂とを含有し、かつ該感熱発色層中にスチレン−ブタジエン系共重合体とオキサゾリル基を有する反応性樹脂とを含有することを特徴とする感熱記録材料。
（２）前記スチレン−ブタジエン系共重合体が、カルボキシ変性スチレン−ブタジエン系共重合体であることを特徴とする請求項１に記載の感熱記録材料。
（３）前記スチレン−ブタジエン系共重合体が、カルボキシ変性スチレン−ブタジエン−メチルメタクリレート系共重合体であることを特徴とする前記（１）に記載の感熱記録材料。
（４）前記スチレン−ブタジエン系共重合体のガラス転移温度Ｔｇが、２０℃以下であることを特徴とする前記（１）〜（３）のいずれかに記載の感熱記録材料。
（５）前記オキサゾリル基を有する反応性樹脂が、水溶性であることを特徴とする前記（１）〜（４）のいずれかに記載の感熱記録材料。
（６）前記スチレン−ブタジエン系共重合体の添加量が、乾燥後重量比で前記感熱発色層の５〜２０％であることを特徴とする前記（１）〜（５）のいずれかに記載の感熱記録材料。
（７）前記オキサゾリル基を有する反応性樹脂の添加量が、乾燥後重量比で前記スチレン−ブタジエン系共重合体の５〜３０％であることを特徴とする前記（１）〜（６）のいずれかに記載の感熱記録材料。
（８）前記中空粒子の中空率が、７５〜９８％であることを特徴とする前記（１）〜（７）のいずれかに記載の感熱記録材料。
（９）前記中空粒子の添加量が、アンダーコート層の結着性樹脂に対して重量比で５０〜９０％であることを特徴とする前記（１）〜（８）のいずれかに記載の感熱記録材料。
（１０）前記アンダーコート層の付着量が、１〜５ｇ／ｍ２であることを特徴とする前記（１）〜（９）のいずれかに記載の感熱記録材料。
（１１）前記保護層が、結着性樹脂としてイタコン酸変性ポリビニルアルコールを、架橋剤としてポリアミドエピクロルヒドリン樹脂を含有することを特徴とする前記（１）〜（１０）いずれかに記載の感熱記録材料。
（１２）前記合成紙支持体上の感熱発色層を設けた面とは逆の面に、バック層を設けたことを特徴とする前記（１）〜（１１）のいずれかに記載の感熱記録材料。
（１３）前記バック層が、帯電防止剤を含有することを特徴とする前記（１２）に記載の感熱記録材料。
（１４）前記合成紙支持体上の感熱発色層を設けた面とは逆の面に、粘着剤層及び剥離紙台紙を順次積層したことを特徴とする前記（１）〜（１３）のいずれかに記載の感熱記録材料。
（１５）前記合成紙支持体上の感熱発色層を設けた面とは逆の面に、加熱によって粘着性を発現する感熱粘着層を設けたことを特徴とする前記（１）〜（１３）のいずれかに記載の感熱記録材料。
【発明の効果】
【００１６】
本発明の感熱記録材料は、支持体が合成紙又は合成樹脂フィルムであって、支持体と感熱発色層との間に中空樹脂粒子を含有するアンダーコート層を設けた場合でも、感熱記録材料を浸水して機械的強度が加わった場合でも剥がれることがなく、かつ、高い発色感度と高い画像濃度を有する感熱記録材料として使用が可能になる。
【発明を実施するための最良の形態】
【００１７】
以下、本発明をさらに詳細に説明する。
本発明の感熱記録材料は、合成紙又は合成樹脂フィルムを支持体とし、該支持体面上に、中空率５０％以上の中空粒子とオキサゾリル基を有する反応性樹脂を含有するアンダーコート層、スチレン−ブタジエン系共重合体とオキサゾリル基を有する反応性樹脂を含有する感熱発色層、保護層をそれぞれ順次設けることによって得られる。
【００１８】
アンダーコート層中に用いられる中空率５０％以上の中空粒子は、熱可塑性樹脂を殻とし、内部に空気その他の気体を含有するもので、すでに発泡状態となっている微小中空粒子であり、平均粒子径は２〜１０μｍのものが用いられる。この平均粒子径（粒子外径）が２μｍ未満のものは、任意の中空率にすることが難しいなどの生産上の問題があり、逆に１０μｍより大きいものは、塗布乾燥後の表面の平滑性が低下するため、サーマルヘッドとの密着性が低下し、感度向上効果が低下する。従って、このような粒子分布は粒子径が前記範囲にあると同時に、バラツキの少ない分布ピークの均一なものが好ましい。
【００１９】
本発明において、アンダーコート層で用いられる中空粒子は断熱材として作用するとともに、弾力性を有することから、サーマルヘッドからの熱エネルギーを効率よく活用し、発色感度向上をもたらす。材料の感度の点から中空粒子は、中空率が５０％以上のものが好ましく、７５〜９８％のものが更に好ましい。この中空率が５０％未満のものは断熱性が不充分なため、サーマルヘッドからの熱エネルギーが支持体を通して感熱記録材料の外へ放出され、感度向上効果が小さい。
【００２０】
ここで言う中空率とは、中空粒子に占める空隙の体積の百分率（％）で表される。中空粒子はほぼ球形とみなせるため、中空率は下記式で表わされる。
中空率＝｛［空隙の体積］／［中空粒子の体積］｝×１００（％）
【００２１】
本発明で用いる中空粒子は、前記したように熱可塑性樹脂を殻とするものであるが、この熱可塑性樹脂としては、ポリスチレン、ポリ塩化ビニル、ポリ塩化ビニリデン、ポリ酢酸ビニル、ポリアクリル酸エステル、ポリアクリロニトリル、ポリブタジエンあるいはそれらの共重合体樹脂が挙げられる。特に塩化ビニリデンとアクリロニトリルを主体とする共重合体樹脂が好ましい。
【００２２】
通常、中空粒子は、感熱発色層と支持体の間にアンダー層として用いることにより、高い断熱性及びヘッドとの密着性を向上させ発色感度が向上する。
【００２３】
また、発色感度及び結着性をよくするため、中空粒子の添加量は樹脂に対しては、重量比で５０〜９０％とするのが好ましい。５０重量％未満では低エネルギー印字での発色感度が十分得られず、高感度の感熱記録材料とはなり得ない。また、９０重量％より多くなると強度十分得られず、機械強度が加わった場合に剥がれが発生する。
【００２４】
支持体上にアンダー層を設けるには、前記の中空粒子を公知の水溶性高分子、水性高分子エマルジョンなどの結着性樹脂と共に水に分散し、これを支持体表面に塗布し、乾燥することによって形成される。この場合、感度、結着性の改善をさらに達成するために、アンダーコート層の乾燥付着量は１．５〜５ｇ／ｍ２であることが好ましい。前記付着量が１．５ｇ／ｍ２未満では、低エネルギー印字での発色濃度が充分得られない。また、５ｇ／ｍ２より多くなると、充分な結着性が得られない。また結着性樹脂の量は、中間層を支持体に強く結合させるような量が良く、好ましくはこの結着性樹脂に対する前記中空粒子の割合が重量比で５０〜９０％となるような量である。
【００２５】
本発明において、アンダー層を形成する際に使用される結着性樹脂としては、従来公知の水溶性高分子および（又は）水溶性高分子エマルジョンから適宜選択される。その具体例としては、水溶性高分子として例えば、ポリビニルアルコール、澱粉及びその誘導体、メトキシセルロース、ヒドロキシエチルセルロース、カルボキシメチルセルロース、メチルセルロース、エチルセルロースなどのセルロース誘導体、ポリアクリル酸ソーダ、ポリビニルピロリドン、アクリルアミド／アクリル酸エステル共重合体、アクリルアミド／アクリル酸エステル／メタクリル酸三元共重合体、スチレン／無水マレイン酸共重合体アルカリ塩、イソブチレン／無水マレイン酸共重合体アルカリ塩、ポリアクリルアミド、アルギン酸ソーダ、ゼラチン、カゼインなどが挙げられる。また、水性高分子エマルジョンとしては、スチレン／ブタジエン共重合体、スチレン／ブタジエン／アクリル系共重合体などのラテックスや酢酸ビニル樹脂、酢酸ビニル／アクリル酸共重合体、スチレン／アクリル酸エステル共重合体、アクリル酸エステル樹脂、ポリウレタン樹脂などのエマルジョンなどが挙げられる。
【００２６】
本発明では、このアンダーコート層中に更にオキサゾリル基を有する反応性樹脂を含有させる。オキサゾリル基を有する反応性樹脂は、水溶性であるものの方が、前記耐水結着性を達成することが可能であるので好ましい。
【００２７】
このオキサゾリル基を有する反応性樹脂の添加量としては、乾燥後の重量比で前記結着性樹脂の５〜３０％となるような量が好ましい。前記添加量が５重量％未満では、結着性樹脂および中空粒子との架橋構造が十分に形成されず、感熱記録紙を浸水し、機械的外力が加わった場合にアンダーコート層が支持体から剥がれやすい。また、３０重量％より多くなると、塗工液としての液安定性が悪くなる。
【００２８】
本発明の感熱記録材料の前記アンダーコート層には、必要に応じて従来から公知の水溶性高分子、耐水化剤、充填剤、界面活性剤、熱可塑性物質、その他の助剤を含有させることができる。
【００２９】
本発明において、感熱記録層で用いられるロイコ染料は単独又は２種以上混合して適用されるが、このようなロイコ染料としては、この種の感熱材料に適用されているものが任意に適用され、例えば、トリフェニルメタン系、フルオラン系、フエノチアジン系、オーラミン系、スピロピラン系、インドリノフタリド系などの染料のロイコ化合物が好ましく用いられる。このようなロイコ染料の具体例としては、例えば、以下に示すようなものが挙げられる。
【００３０】
２−アニリノ−３−メチル−６−ジブチルアミノフルオラン、２−アニリノ−３−メチル−６−ジペンチルアミノフルオラン、２−アニリノ−３−メチル−６−［エチル（４−メチルフェニル）アミノ］フルオラン、３，３−ビス（ｐ−ジメチルアミノフェニル）−フタリド、３，３−ビス（ｐ−ジメチルアミノフェニル）−６−ジメチルアミノフタリド（別名：クリスタルバイオレットラクトン）、３，３−ビス（ｐ−ジメチルアミノフェニル）−６−ジエチルアミノフタリド、３，３−ビス（ｐ−ジメチルアミノフェニル）−６−クロルフタリド、３，３−ビス（ｐ−ジブチルアミノフェニル）フタリド、３−シクロヘキシルアミノ−６−クロルフルオラン、３−ジメチルアミノ−５，７−ジメチルフルオラン、３−（Ｎ−メチル−Ｎ−イソブチル）−６−メチル−７−アニリノフルオラン、３−（Ｎ−エチル−Ｎ−イソアミル）−６−メチル−７−アニリノフルオラン、３−ジエチルアミノ−７−クロロフルオラン、３−ジエチルアミノ−７−メチルフルオラン、３−ジエチルアミノ−７，８−ベンズフルオラン、３−ジエチルアミノ−６−メチル−７−クロルフルオラン、３−（Ｎ−ｐ−トリル−Ｎ−エチルアミノ）−６−メチル−７−アニリノフルオラン、３−ピロリジノ−６−メチル−７−アニリノフルオラン、２−｛Ｎ−（３′−トリフルオルメチルフェニル）アミノ｝−６−ジエチルアミノフルオラン、２−｛３，６−ビス（ジエチルアミノ）−９−（ｏ−クロルアニリノ）キサンチル安息香酸ラクタム｝３−ジエチルアミノ−６−メチル−７−（ｍ−トリクロロメチルアニリノ）フルオラン、３−ジエチルアミノ−７−（ｏ−クロルアニリノ）フルオラン、３−ジブチルアミノ−７−（ｏ−クロルアニリノ）フルオラン、３−（Ｎ−メチル−Ｎ−アミルアミノ）−６−メチル−７−アニリノフルオラン、３−（Ｎ−メチル−Ｎ−シクロヘキシルアミノ）−６−メチル−７−アニリノフルオラン、３−ジエチルアミノ−６−メチル−７−アニリノフルオラン、３−ジエチルアミノ−６−メチル−７−（２′，４′−ジメチルアニリノ）フルオラン、３−（Ｎ，Ｎ−ジエチルアミノ）−５−メチル−７−（Ｎ，Ｎ−ジベンジルアミノ）フルオラン、ベンゾイルロイコメチレンブルー、６′−クロロ−８′−メトキシ−ベンゾインドリノ−スピロピラン、６′−ブロモ−３′−メトキシ−ベンゾインドリノ−
スピロピラン、３−（２′−ヒドロキシ−４′−ジメチルアミノフェニル）−３−（２′−メトキシ−５′−クロルフェニル）フタリド、３−（２′−ヒドロキシ−４′−ジメチルアミノフェニル）−３−（２′−メトキシ−５′−ニトロフェニル）フタリド、３−（２′−ヒドロキシ−４′−ジエチルアミノフェニル）−３−（２′−メトキシ−５′−メチルフェニル）フタリド、３−（２′−メトキシ−４′−ジメチルアミノフェニル）−３−（２′−ヒドロキシ−４′−クロル−５′−メチルフェニル）フタリド、３−モルホリノ−７−（Ｎ−プロピル−トリフルオロメチルアニリノ）フルオラン、３−ピロリジノ−７−トリフルオロメチルアニリノフルオラン、３−ジエチルアミノ−５−クロロ−７−（Ｎ−ベンジル−トリフルオロメチルアニリノ）フルオラン、３−ピロリジノ−７−（ジ−ｐ−クロルフェニル）メチルアミノフルオラン、３−ジエチルアミノ−５−クロル−７−（α−フェニルエチルアミノ）フルオラン、３−（Ｎ−エチル−ｐ−トルイジノ）−７−（α−フェニルエチルアミノ）フルオラン、３−ジエチルアミノ−７−（ｏ−メトキシカルボニルフェニルアミノ）フルオラン、３−ジエチルアミノ−５−メチル−７−（α−フェニルエチルアミノ）フルオラン、３−ジエチルアミノ−７−ピペリジノフルオラン、２−クロロ−３−（Ｎ−メチルトルイジノ）−７−（ｐ−ｎ−ブチルアニリノ）フルオラン、３−（Ｎ−メチル−Ｎ−イソプロピルアミノ）−６−メチル−７−アニリノフルオラン、３−ジブチルアミノ−６−メチル−７−アニリノフルオラン、３，６−ビス（ジメチルアミノ）フルオレンスピロ（９，３′）−６′−ジメチルアミノフタリド、３−（Ｎ−ベンジル−Ｎ−シクロヘキシルアミノ）−５，６−ベンゾ−７−α−ナフチルアミノ−４′−ブロモフルオラン、３−ジエチルアミノ−６−クロル−７−アニリノフルオラン、３−｛Ｎ−エチル−Ｎ−（２−エトキシプロピル）アミノ｝−６−メチル−７−アニリノフルオラン、３−｛Ｎ−エチル−Ｎ−テトラヒドロフルフリルアミノ｝−６−メチル−７−アニリノフルオラン、３−ジエチルアミノ−６−メチル−７−メシチジノ−４′，５′−ベンゾフルオラン、３−（ｐ−ジメチルアミノフェニル）−３−｛１，１−ビス（ｐ−ジメチルアミノフェニル）エチレン−２−イル｝フタリド、３−（ｐ−ジメチルアミノフェニ
ル）−３−｛１，１−ビス（ｐ−ジメチルアミノフェニル）エチレン−２−イル｝−６−ジメチルアミノフタリド、３−（ｐ−ジメチルアミノフェニル）−３−（１−ｐ−ジメチルアミノフェニル−１−フェニルエチレン−２−イル）フタリド、３−（ｐ−ジメチルアミノフェニル）−３−（１−ｐ−ジメチルアミノフェニル−１−ｐ−クロロフェニルエチレン−２−イル）−６−ジメチルアミノフタリド、３−（４′−ジメチルアミノ−２′−メトキシ）−３−（１″−ｐ−ジメチルアミノフェニル−１″−ｐ−クロロフェニル−１″，３″−ブタジエン−４″−イル）ベンゾフタリド、３−（４′−ジメチルアミノ−２′−ベンジルオキシ）−３−（１″−ｐ−ジメチルアミノフェニル−１″−フェニル−１″，３″−ブタジエン−４″−イル）ベンゾフタリド、３−ジメチルアミノ−６−ジメチルアミノ−フルオレン−９−スピロ−３′（６′−ジメチルアミノ）フタリド、３，３−ビス｛２−（ｐ−ジメチルアミノフェニル）−２−（ｐ−メトキシフェニル）エテニル｝−４，５，６，７−テトラクロロフタリド、３−ビス｛１，１−ビス（４−ピロリジノフェニル）エチレン−２−イル｝−５，６−ジクロロ−４，７−ジブロモフタリド、ビス（ｐ−ジメチルアミノスチリル）−１−ナフタレンスルホニルメタン、ビス（ｐ−ジメチルアミノスチリル）−１−ｐ−トリルスルホニルメタンなど。
【００３１】
また、本発明の感熱記録層で用られる顕色剤としては、前記ロイコ染料を接触時発色させる電子受容性の種々の化合物、例えばフェノール性化合物、チオフェノール性化合物、チオ尿素誘導体、有機酸及びその金属塩等が好ましく適用され、その具体例としては以下に示すようなものが挙げられる。これらの顕色剤は、それぞれ単体で用いても良いし、２種類以上を併用して用いても良い。
【００３２】
４，４′−イソプロピリデンビスフェノール、４，４′−イソプロピリデンビス（ｏ−メチルフェノール）、４，４′−セカンダリーブチリデンビスフェノール、４，４′−イソプロピリデンビス（２−ターシャリーブチルフェノール）、４，４′−シクロヘキシリデンジフェノール、４，４′−イソプロピリデンビス（２−クロロフェノール）、２，２′−メチレンビス（４−メチル−６−ターシャリーブチルフェノール）、２，２′−メチレンビス（４−エチル−６−ターシャリーブチルフェノール）、４，４′−ブチリデンビス（６−ターシャリーブチル−２−メチルフェノール）、１，１，３−トリス（２−メチル−４−ヒドロキシ−５−ターシャリブチルフェニル）ブタン、１，１，３−トリス（２−メチル−４−ヒドロキシ−５−シクロヘキシルフェニル）ブタン、４，４′−チオビス（６−ターシャリーブチル−２−メチルフェノール）、４，４′−ジフェノールスルホン、４−イソプロポキシ−４′−ヒドロキシジフェニルスルホン、４−ベンジルオキシ−４′−ヒドロキシジフェニルスルホン、４，４′−ジフェノールスルホキシド、４−ヒドロキシ−４′−アリルオキシジフェニルスルホン、Ｐ−ヒドロキシ安息香酸イソプロピル、Ｐ−ヒドロキシ安息香酸ベンジル、プロトカテキユ酸ベンジル、没食子酸ステアリル、没食子酸ラウリル、没食子酸オクチル、１，７−ビス（４−ヒドロキシフェニルチオ）−３，５−ジオキサヘプタン、１，５−ビス（４−ヒドロキシフェニルチオ）−３−オキサペンタン、１，３−ビス（４−ヒドロキシフェニルチオ）−プロパン、１，３−ビス（４−ヒドロキシフェニルチオ）−２−ヒドロキシプロパン、Ｎ，Ｎ′−ジフェニルチオ尿素、Ｎ，Ｎ′−ジ（ｍ−クロロフェニル）チオ尿素、サリチルアニリド、５−クロロ−サリチルアニリド、２−ヒドロキシ−３−ナフトエ酸、２−ヒドロキシ−１−ナフトエ酸、１−ヒドロキシ−２−ナフトエ酸、ヒドロキシナフトエ酸の亜鉛、アルミニウム、カルシウム等の金属塩、ビス−（４−ヒドロキシフェニル）酢酸メチルエステル、ビス−（４−ヒドロキシフェニル）酢酸ベンジルエステル、１，３−ビス（４−ヒドロキシクミル）ベンゼン、１，４−ビス（４−ヒドロキシクミル）ベンゼン、４−〔２−（ｐ−メトキシフェノキシ）エチルオキシ〕サリチル酸塩、４−〔３−（ｐ−トリルスルホニル）プロピルオキ
シ〕サリチル酸亜鉛、５−〔ｐ−（２−ｐ−メトキシフェノキシエトキシ）クミル〕サリチル酸亜鉛、２，４′−ジフェノールスルホン、３，３′−ジアリル−４，４′−ジフェノールスルホン、α，α−ビス（４−ヒドロキシフェニル）−α−メチルトルエン、チオシアン酸亜鉛のアンチピリン錯体、テトラブロモビスフェノールＡ、テトラブロモビスフェノールＳ、Ｎ−ｐ−トリルスルホニル−Ｎ′−フェニルウレア、Ｎ−ｐ−トルエンスルホニル−Ｎ′−３−（ｐ−トルエンスルホニルオキシ）フェニルウレア、下記一般式（１）で表されるジフェニルスルホン誘導体、下記一般式（２）で表されるウレアウレタン化合物誘導体等。
【００３３】
【化１】
2008194843.tif 000002
【００３４】
【化２】
2008194843.tif 000003
【００３５】
本発明の感熱記録材料を製造するために、ロイコ染料及び顕色剤を支持体上に結合支持させる場合、慣用の種々の結着性樹脂を適宜用いることができる。
その具体例としては、例えば、以下のものが挙げられる。
ポリビニルアルコール、各種変性ポリビニルアルコール、殿粉及びその誘導体、ヒドロキシメチルセルロース、ヒドロキシエチルセルロース、カルボキシメチルセルロース、メチルセルロース、エチルセルロ−スなどのセルロース誘導体、ポリアクリル酸ソーダ、ポリビニルピロリドン、アクリルアミド／アクリル酸エステル共重合体、アクリルアミド／アクリル酸エステル／メタクリル酸三元共重合体、スチレン／無水マレイン酸共重合体アルカリ塩、イソブチレン／無水マレイン酸共重合体アルカリ塩、ポリアクリルアミド、アルギン酸ソーダ、ゼラチン、カゼインなどの水溶性高分子の他、ポリ酢酸ビニル、ポリウレタン、ポリアクリル酸、ポリアクリル酸エステル、塩化ビニル／酢酸ビニル共重合体、ポリブチルメタクリレート、エチレン／酢酸ビニル共重合体などのエマルジョンなど。
【００３６】
本発明においては、感熱発色層中に前記結着性樹脂に加え、スチレン−ブタジエン系共重合体と、オキサゾリル基を有する反応性樹脂とを含有させる。
前記スチレン−ブタジエン系共重合体がカルボキシ変性スチレン−ブタジエン系共重合体あるいはカルボキシ変性スチレン−ブタジエン−メチルメタクリレート系共重合体であることは、オキサゾリル基を有する反応性樹脂との反応が進みやすく、より強い耐水結着強度が得られることから好ましい。また、より強い結着強度を達成するため、前記スチレン−ブタジエン系共重合体のガラス転移温度（Ｔｇ）は、２０℃以下であることが好ましい。
【００３７】
前記スチレン−ブタジエン系共重合体の添加量としては、乾燥後重量比で感熱発色層中の５〜２０％であることが好ましい。この添加量が５重量％未満であると、耐水結着強度向上の効果が小さくなる。また、この添加量が２０重量％よりも多くなると、発色感度あるいは発色濃度の低下を引き起こしてしまう。
【００３８】
また、本発明において感熱発色層中に添加するオキサゾリル基を有する反応性樹脂はアンダーコート層に添加したものと同一であっても良いし、異なっていても良い。また、２種類以上を併用して使用することもできる。オキサゾリル基を有する反応性樹脂は、水溶性であるものの方が、前記耐水結着性を達成することが可能であるので好ましい。
【００３９】
このオキサゾリル基を有する反応性樹脂の添加量としては、乾燥後の重量比で前記結着性樹脂の５〜３０％となるような量が好ましい。前記添加量が５重量％未満では、結着性樹脂との架橋構造が十分に形成されず、感熱記録紙を浸水し、機械的外力が加わった場合にアンダーコート層が支持体から剥がれやすい。また、３０重量％より多くなると、液安定性が悪くなったり、発色感度が低下したりする。
【００４０】
本発明の感熱発色層には、感度向上剤として種々の熱可融性物質を併用することができる。
その具体例としては以下に示すものが挙げられるが、これに限られるわけではない。
ステアリン酸、ベヘン酸などの脂肪酸類、ステアリン酸アミド、パルチミン酸アミドなどの脂肪酸アミド類、ステアリン酸亜鉛、ステアリン酸アルミニウム、ステアリン酸カルシウム、パルチミン酸亜鉛、ベヘン酸亜鉛などの脂肪酸金属塩類、ｐ−ベンジルビフェニル、ターフェニル、トリフェニルメタン、ｐ−ベンジルオキシ安息香酸ベンジル、β−ベンジルオキシナフタレン、β−ナフトエ酸フェニル、１−ヒドロキシ−２−ナフトエ酸フェニル、１−ヒドロキシ−２−ナフトエ酸メチル、ジフェニルカーボネート、グレヤコールカーボネート、テレフタル酸ジベンシル、テレフタル酸ジメチル、１，４−ジメトキシナフタレン、１，４−ジエトキシナフタレン、１，４−ジベンジロキシナフタレン、１，２−ジフェノキシエタン、１，２−ビス（３−メチルフェノキシ）エタン、１，２−ビス（４−メチルフェノキシ）エタン、１，４−ジフェノキシ−２−ブテン、１，２−ビス（４−メトキシフェニルチオ）エタン、ジベンゾイルメタン、１，４−ジフェニルチオブタン、１，４−ジフェニルチオ−２−ブテン、１，３−ビス（２−ビニルオキシエトキシ）ベンゼン、１，４−ビス（２−ビニルオキシエトキシ）ベンゼン、ｐ−（２−ビニルオキシエトキシ）ビフェル、ｐ−アリールオキシビフェニル、ｐ−プロパギルオキシビフェニル、ジベンゾイルオキシメタン、ジベンゾイルオキシプロパン、ジベンジルジスルフィド、１，１−ジフェニルエタノール、１，１−ジフェニルプロパノール、ｐ−ベンジルオキシベンジルアルコール、１，３−フェノキシ−２−プロパノール、Ｎ−オクタデシルカルバモイル−ｐ−メトキシカルボニルベンゼン、Ｎ−オクタデシルカルバモイルベンゼン、１，２−ビス（４−メトキシフェノキシ）プロパン、１，５−ビス（４−メトキシフェノキシ）−３−オキサペンタンなど。
【００４１】
本発明の感熱発色層においては、必要に応じ、この種の感熱記録材料に慣用される補助添加成分、例えば、填料、界面活性剤、滑剤、圧力発色防止剤などを併用することができる。
この場合、填料としては、例えば炭酸カルシウム、シリカ、酸化亜鉛、酸化チタン、水酸化アルミニウム、水酸化亜鉛、硫酸バリウム、クレー、カオリン、タルク、表面処理されたカルシウムやシリカなどの無機系微粉末の他、尿素−ホルマリン樹脂、スチレン／メタクリル酸共重合体、ポリスチレン樹脂、塩化ビニリデン樹脂などの有機系の微粉末を挙げることができる。  滑剤としては高級脂肪酸及びその金属塩、高級脂肪酸アミド、高級脂肪酸エステル、動物性、植物性、鉱物性又は石油系の各種ワックス類などが挙げられる。
【００４２】
本発明の感熱記録材料は、サーマルヘッド等のマッチング性向上や、記録画像保存性をより高める等の目的のため、感熱発色層の上に保護層を設ける。この場合、保護層を構成する樹脂としては、例えば、ポリビニルアルコール、セルロース誘導体、澱粉及びその誘導体、カルボキシル基変性ポリビニルアルコール、ポリアクリル酸及びその誘導体、スチレン／アクリル酸共重合体及びその誘導体、ポリ（メタ）アクリルアミド及びそれらの誘導体、スチレン／アクリル酸／アクリルアミド共重合体、アミノ基変性ポリビニルアルコール、エポキシ変性ポリビニルアルコール、ポリエチレンイミン、水性ポリエステル、水性ポリウルタン、イソブチレン／無水マレイン酸共重合体及びその誘導体等の水溶性樹脂、ポリエステル、ポリウレタン、アクリル酸エステル系（共）重合体、スチレン／アクリル系共重合体、エポキシ樹脂、ポリ酢酸ビニル、ポリ塩化ビニリデン、ポリ塩化ビニル及びこれらの共重合体が挙げられるが、中でも水溶性樹脂が好ましく、さらに耐水結着性を向上するためには、イタコン酸変性ポリビニルアルコールが好ましい。また、ヘッドマッチング性を向上させるためには、特にジアセトン変性ポリビニルアルコールが好ましい。
【００４３】
前記保護層には、上記の樹脂の他に、従来用いられている補助添加成分、例えばフィラー、界面活性剤、熱可融性物質（又は滑剤）、圧力発色防止剤等を併用することができ、更には耐水化剤を含有させることもできる。この場合、フィラー及び熱可融性物質の具体例としては、前記感熱保護層の開示において例示されたものと同様のものが挙げられる。
【００４４】
更に、本発明の感熱記録材料の層構成に関しては感熱発色層、アンダー層、保護層の他に、必要に応じて、支持体の裏面即ち感熱発色層を設けた面とは逆の面にはバック層を設けることができる。バック層は主に結着性樹脂および填料からなり、必要に応じて種々の滑剤、帯電防止剤などを含有してもよい。バック層に用いられる結着性樹脂および填料、滑剤としては前記保護層の際に挙げた種々の材料を使用することができ、特に本発明のように支持体にプラスチックフィルムおよび合成紙を用いた場合には静電気によるサーマルプリンタヘッドの破壊を防止する効果があることから、帯電防止剤を添加することが好ましい。
【００４５】
加えて、必要に応じて、支持体の裏面即ち感熱発色層を設けた面とは逆の面に粘着剤層および剥離台紙を順次積層することもできる。
【００４６】
本発明の感熱記録材料は、例えば前記した各層形成用塗液を、合成紙又は合成樹脂フィルム支持体に塗布し、乾燥することによって製造される。
【００４７】
特に本発明の感熱記録材料は、カレンダー処理によるサーマルヘッドとの密着性の向上が著しいので、アンダー層、感熱記録層あるいは保護層へカレンダー処理を施すことは、非常に好ましい。即ち、アンダー層、感熱記録層又は保護層へのカレンダーの圧力の大きさで表面の平滑度をコントロールすることにより、地肌かぶりが無くしかも従来よりも高精細な感熱記録材料を得ることができる。
【実施例】
【００４８】
次に本発明を実施例により更に詳細に説明するが、本発明はこれら実施例に限定されるものではない。なお、以下において示す部及び％はいずれも重量基準である。
【００４９】
実施例１
（１）アンダーコート層塗布液の調製
下記組成からなる混合物を混合・攪拌して、乾燥後の結着性樹脂に対する中空粒子の割合が重量比で６５％となるように、アンダーコート層形成液〔Ａ液〕を調製した。
〔Ａ液〕
非発泡性プラスチック微小中空粒子                              ２６部
（中空率９０％、平均粒径３μｍ、固形分濃度３３％）
スチレン−ブタジエン系共重合体ラテックス                      ２２部
（日本エイアンドエル製：スマーテックスＰＡ−６００５、固形分濃度５０．３％）
ポリビニルアルコール                                            ７部
（クラレ製：クラレポバールＰＶＡ-１１７、固形分濃度１６％）
オキサゾリル基を有する化合物                          ４部
（日本触媒製：エポクロスＷＳ−７００、固形分濃度２５％）
水                                                            ４０部
【００５０】
（２）感熱発色層形成液の調製
下記組成の〔Ｂ液〕、〔Ｃ液〕を、サンドグラインダーを用いて平均粒径が〔Ｂ液〕：０．５μｍ、〔Ｃ液〕：１．５μｍの程度となるように分散、調製した。
〔Ｂ液〕
２−アリニノ−３−メチル−６−ジブチルアミノフルオラン        ４０部
変性ポリビニルアルコール水溶液（固形分濃度１０％）            ４０部
水                                                            ２０部
〔Ｃ液〕
４−ヒドロキシ−４′−アリルオキシジフェニルスルホン          １７部
変性ポリビニルアルコール水溶液（固形分濃度１０％）            １５部
シリカ（水澤化学製  ミズカシル  Ｐ−５２７）                  １７部
水                                                            ５０部
次いで、〔Ｂ液〕、〔Ｃ液〕および下記薬液をそれぞれ以下のように混合攪拌し、乾燥後の重量比でスチレン−ブタジエン系共重合体が感熱発色層中の約１０％となり、該スチレン−ブタジエン系共重合体に対してオキサゾリル基含有化合物が約１５％となるように、感熱発色層形成液〔Ｄ液〕を調製した。
〔Ｄ液〕
〔Ｂ液〕                                                      ７部
〔Ｃ液〕                                                    ４８部
スチレン−ブタジエン系共重合体                                ５部
（日本エイアンドエル社製：スマーテックスＰＡ‐９１５９、固形分濃度４７．５％）
ジアセトン変性ポリビニルアルコールの水溶液                    ９部
（日本酢ビ・ポバール：Ｄ−７００ＶＨ、固形分濃度１０％）
オキサゾリル基を有する化合物                    １．５部
（日本触媒製：エポクロスＷＳ−７００、固形分濃度２５％）
水                                                ３０部
【００５１】
（３）保護層形成液の調製
下記組成から成る混合物を、サンドグラインダーを用いて約３０分間粉砕分散して、〔Ｅ液〕を調製した。
〔Ｅ液〕
水酸化アルミニウム                                          ３０部
水                                                          ７０部
次いで、以下のように〔Ｅ液〕と各薬液とを混合攪拌し保護層塗布液〔Ｆ液〕を調製した。
〔Ｆ液〕
〔Ｅ液〕                                                    ２５部
ジアセトン変性ポリビニルアルコールの水溶液                  ４５部
（日本酢ビ・ポバール：Ｄ−７００ＶＨ、固形分濃度１０％）
アジピン酸ジヒドラジド水溶液                                １０部
（日本ヒドラジン工業：ＡＤＨ、固形分濃度１０％）
水                                                          ２０部
【００５２】
次に、厚み１００μｍのポリプロピレンフィルム（ＮａｎＹａ Ｐｌａｓｔｉｃｓ社製：ＰＬ−１００）の表面に、上記の〔Ａ液〕、〔Ｄ液〕、〔Ｆ液〕を用いて、アンダーコート層、感熱発色層、保護層を各々乾燥後の塗布量が３．０ｇ／ｍ２となる様に塗布乾燥させた。
【００５３】
次いで、その表面平滑度が１５００〜２５００秒になる様、スーパーカレンダーにより表面処理をし、高密度ポリエチレン袋の中に密閉して４０℃環境下にて所定の期間キュアを実施し、本発明の感熱記録材料を得た。
【００５４】
実施例２
実施例１のスチレン−ブタジエン系共重合体を、乾燥後添加量が同じとなるように固形分換算をしてカルボキシ変性スチレン−ブタジエン系共重合体（日本エイアンドエル社製：ＰＡ−６００５、固形分濃度５３．３％）にした以外は実施例１と同様にして、実施例２の感熱記録材料を得た。
【００５５】
実施例３
実施例１のスチレン−ブタジエン系共重合体を、乾燥後添加量が同じとなるように固形分換算をしてカルボキシ変性スチレン−ブタジエン−メチルメタクリレート系共重合体（日本エイアンドエル社製：ＳＲ−１４０、固形分濃度４８．０％）にした以外は実施例１と同様にして、実施例３の感熱記録材料を得た。
【００５６】
実施例４
実施例１のスチレン−ブタジエン系共重合体を、乾燥後添加量が同じとなるように固形分換算をしてカルボキシ変性スチレン−ブタジエン系共重合体（日本エイアンドエル社製：ＳＲ−１４３、固形分濃度４８．０％、Ｔｇ３５℃）にした以外は実施例１と同様にして、実施例４の感熱記録材料を得た。
【００５７】
実施例５
実施例１の〔Ｄ液〕を調製する際に使用したオキサゾリル基含有化合物（水溶性タイプ）を、乾燥後添加量が同じとなるように固形分換算をしてエマルジョンタイプのオキサゾリル基含有化合物（日本触媒社製：エポクロスＫ−２０２０Ｅ、固形分濃度４０．０％）にした以外は実施例１と同様にして、実施例５の感熱記録材料を得た。
【００５８】
実施例６
実施例３のオキサゾリル基含有化合物添加量を、カルボキシ変性スチレン−ブタジエン−メチルメタクリレート系共重合体に対して５％（乾燥後重量比）にした以外は、実施例３と同様にして、実施例６の感熱記録材料を得た。
【００５９】
実施例７
実施例３のオキサゾリル基含有化合物添加量を、カルボキシ変性スチレン−ブタジエン−メチルメタクリレート系共重合体に対して２５％（乾燥後重量比）にした以外は、実施例３と同様にして、実施例７の感熱記録材料を得た。
【００６０】
実施例８
実施例３のカルボキシ変性スチレン−ブタジエン−メチルメタクリレート系共重合体添加量を、感熱発色層中の割合で６％（乾燥後重量比）に変更した以外は実施例３と同様にして、実施例８の感熱記録材料を得た。
【００６１】
実施例９
実施例３のカルボキシ変性スチレン−ブタジエン−メチルメタクリレート系共重合体添加量を、感熱発色層中の割合で１８％（乾燥後重量比）に変更した以外は実施例３と同様にして、実施例９の感熱記録材料を得た。
【００６２】
実施例１０
実施例３の中空率９０％の中空粒子を、乾燥後添加量が同じとなるように固形分換算をして中空率５０％の中空粒子（ロームアンドハース社製：ローペイクＨＰ‐９１、固形分濃度２７．５％）に変更した以外は、実施例３と同様にして実施例１０の感熱記録材料を得た。
【００６３】
実施例１１
実施例３のアンダーコート層乾燥後付着量を、１．５ｇ／ｍ２に変更した以外は実施例３と同様にして、実施例１１の感熱記録材料を得た。
【００６４】
実施例１２
実施例１１のアンダーコート層の付着量を５．０ｇ/ｍ２にした以外は実施例１１と同様にして、本発明の感熱記録材料を得た。
【００６５】
実施例１３
実施例３のアンダーコート層中の中空粒子含有量を、結着性樹脂に対して５０％（乾燥後重量比）とした以外は実施例３と同様にして、実施例１３の感熱記録材料を得た。
【００６６】
実施例１４
実施例３のアンダーコート層中の中空粒子含有量を、結着性樹脂に対して９０％（乾燥後重量比）とした以外は実施例３と同様にして、実施例１４の感熱記録材料を得た。
【００６７】
実施例１５
実施例３において、〔Ｆ液〕のジアセトン変性ポリビニルアルコールの水溶液の代わりにイタコン酸変性ポリビニルアルコール（クラレ製；クラレＫポリマーＫＬ３１８、固形分濃度１０％）を、アジピン酸ジヒドラジドの代わりにポリアミドエピクロルヒドリン樹脂の水溶液（固形分濃度１２．５％）を使用した以外は実施例３と同様にして、実施例１４の感熱記録材料を得た。
【００６８】
比較例１
実施例１において、アンダーコート層形成液〔Ａ液〕中にオキサゾリル基含有化合物を添加せず、感熱発色層形成液〔Ｄ液〕にスチレン−ブタジエン系共重合体を添加しないこと以外は実施例１と同様にして、比較例１の感熱記録材料を得た。
【００６９】
比較例２
実施例１において、感熱発色層形成液〔Ｄ液〕中のスチレン−ブタジエン系共重合体（ＰＡ−９１５９）の代わりに、アクリルエマルジョン樹脂（ジョンソンポリマー製：Ｊ−９４１、固形分濃度４９．０％、Ｔｇ１５℃）に変更した以外は実施例１と同様にして、比較例２の感熱記録材料を得た。
【００７０】
比較例３
実施例３において、アンダーコート層形成液〔Ａ液〕および感熱発色層形成液〔Ｄ液〕中にオキサゾリル基含有化合物を添加しないこと以外は実施例３と同様にして、比較例３の感熱記録材料を得た。
【００７１】
比較例４
実施例３において、アンダーコート層形成液〔Ａ液〕中にオキサゾリル基含有化合物を添加せず、アンダーコート層形成液〔Ａ液〕中に、中空粒子を添加しないこと以外は実施例３と同様にして、比較例４の感熱記録材料を得た。
【００７２】
以上、実施例１〜１４、比較例１〜４の作製条件をまとめると、表１のようになる。
【００７３】
【表１】
2008194843.tif 000004
【００７４】
次に前述のようにして得られた各感熱記録材料に対し、以下に示す確認及び試験を行い、評価を実施した。
【００７５】
（１）耐水結着性：各感熱記録材料を、室温の水中へ１時間浸漬させた後、感熱記録面を指で強く擦り、剥がれを以下の判定基準にて目視にて判定した。
◎・・・４１回以上擦っても剥がれなし
○・・・１０回では剥がれないが、４０回以内に剥がれる
△・・・１回では剥がれないが、１０回以内に剥がれる
×・・・１回擦っただけで剥がれ発生
（２）感度倍率：得られた各感熱記録材料を大倉電機社製印字シミュレーターにて、ヘッド電力０．４５ｗ／ドット、１ライン記録時間２０ｍｓ／ｌ、走査線密度８×３．８５ドット／ｍｍの条件下で、パルス巾０．２〜１．２ｍｓで印字し、印字濃度をマクベス反射濃度計ＲＤ−９１４にて測定した。この時、画像濃度１．０を得るために必要としたエネルギー値を算出し、そのエネルギー値から、以下の式にしたがって比較例４のサンプルを基準とした場合の感度倍率を算出した。
感度倍率＝（比較例４のエネルギー値）／（測定したサンプルのエネルギー値）
この感度倍率の値が大きいほど発色感度（熱応答性）が良好である。
（３）発色濃度：得られた感熱記録材料を、東洋精機製熱傾斜試験機を用いて１２０℃、１３０℃、１４０℃、１５０℃、１６０℃、１７０℃、１８０℃、１９０℃の条件下でそれぞれ発色させたものの画像濃度をマクベス反射濃度計ＲＤ−９１４で測定し、最も高い濃度を記録した。
【００７６】
以上の確認、試験を行い、その結果を表２に示した。
【００７７】
【表２】
2008194843.tif 000005
【００７８】
表２の結果から明らかなように、本発明の感熱記録材料は、支持体が合成紙又は合成樹脂フィルムであって、支持体と感熱発色層との間に中空樹脂粒子を含有するアンダーコート層を設けた場合でも、感熱記録材料を浸水して機械的強度が加わった場合でも剥がれることがなく、且つ、高い発色感度と高い画像濃度を有する感熱記録材料として使用が可能になる。
【産業上の利用可能性】
【００７９】
本発明の感熱記録材料は、浸水した場合でもアンダーコート層の成分が水に溶出せず、機械的強度が加わった場合でも剥がれず、かつ、現像・定着を施すことなく高い発色感度及び発色濃度を有しているので、生鮮食料品・弁当・惣菜用のＰＯＳ分野、図書・文書などの複写分野、ファクシミリなどの通信分野、券売機・レシート・領収書などの発券分野など多方面で用いられる。